(57)【要約】【課題】正極及び負極との密着性が良好でありイオン伝導率の高い固体電解質、リチウムイオン電池及びその製造方法を提供する。【解決手段】正極及び負極の間に設けられる固体電解質において、上記正極及び上記負極の電極面に平行して架橋密度の高い高分子が含有されている部分を有し、この架橋密度の高い部分から上記正極及び負極に向かって低くなるように上記架橋密度が傾斜している固体電解質。【選択図】図１
2008091343.tif 000002
【特許請求の範囲】
【請求項１】
正極及び負極の間に設けられる固体電解質において、
上記正極及び上記負極の電極面に平行して架橋密度の高い高分子が含有されている部分を有し、この架橋密度の高い部分から上記正極及び負極に向かって低くなるように上記架橋密度が傾斜している固体電解質。
【請求項２】
上記高分子は、最も上記正極側及び最も上記負極側ではガラス転移点が低く、且つ架橋されず最も架橋密度が低くなっている請求項１記載の固体電解質。
【請求項３】
上記高分子は、下記式（１）に示す構造の構成単位と、下記式（２）に示す構造の構成単位とを含むランダム共重合体である請求項１記載の固体電解質。
【化１】
2008091343.tif 000011
［ただし、上記式（１）中においてＲ１は、炭素数１〜１２のアルキル基、炭素数２〜８のアルケニル基、炭素数３〜８のシクロアルキル基、炭素数６〜１４のアリール基、炭素数７〜１２のアラルキル基及びテトラヒドロピラニル基からなる群より選ばれた基であり、ｎは、１〜１２の整数である。］
【化２】
2008091343.tif 000012
［ただし、上記式（２）中においてＲ２は、水素原子、アルキル基、アルケニル基、シクロアルキル基、アリール基、及びアリル基からなる群より選ばれた原子又は基である。］
【請求項４】
リチウムをドープ・脱ドープすることが可能な正極及び負極と、上記正極と上記負極との間に設けられる固体電解質とを有するリチウムイオン電池において、
上記固体電解質は、上記正極及び上記負極の電極面に平行して架橋可能な官能基を有し、高い架橋密度で架橋された高分子が含有されている部分を有し、この架橋密度の高い部分から上記正極及び上記負極に向かって低くなるように上記架橋密度が傾斜しているリチウムイオン電池。
【請求項５】
上記固体電解質は、最も上記正極側及び最も上記負極側にガラス転移点が低く、且つ架橋されていない高分子が含有されている請求項４記載のリチウムイオン電池。
【請求項６】
上記固体電解質は、上記高分子が下記式（１）に示す構造の構成単位と、下記式（２）に示す構造の構成単位とを含むランダム共重合体とからなり、このランダム共重合体に可溶性の電解質塩が含有されて形成される請求項４記載のリチウムイオン電池。
【化３】
2008091343.tif 000013
［ただし、上記式（１）中においてＲ１は、炭素数１〜１２のアルキル基、炭素数２〜８のアルケニル基、炭素数３〜８のシクロアルキル基、炭素数６〜１４のアリール基、炭素数７〜１２のアラルキル基及びテトラヒドロピラニル基からなる群より選ばれた基であり、ｎは、１〜１２の整数である。］
【化４】
2008091343.tif 000014
［ただし、上記式（２）中においてＲ２は、水素原子、アルキル基、アルケニル基、シクロアルキル基、アリール基、及びアリル基からなる群より選ばれた原子又は基である。］
【請求項７】
上記負極は、炭素材料からなる請求項４記載のリチウムイオン電池。
【発明の詳細な説明】
【技術分野】
【０００１】
本発明は、電池特性が優れた固体電解質、リチウムイオン電池及びその製造方法に関する。
【背景技術】
【０００２】
近年、カメラ一体型ビデオテープレコーダ、携帯電話、携帯用コンピュータ等のポータブル電子機器が数多く登場し、その小型、軽量化が図られている。この電子機器の小型、軽量化に伴って、これらのポータブル電源として用いられる電池に対しても、高エネルギーを有し、小型、軽量化されることが求められている。このような要求を満たす電池としては、例えばリチウムイオン二次電池等がある。
【０００３】
リチウムイオン二次電池は、イオンをドープ・脱ドープすることができる正極及び負極と、この正極と負極との間のイオン伝導を担う電解質とを備える。電池には、電解質として例えば有機溶媒等に電解質塩を溶解させた電解液を用いたものと、イオン導電性を有する固体からなる固体電解質を用いたものとがある。
【０００４】
リチウムイオン二次電池において、電解液を用いた場合、電解液中の有機溶媒が液漏れする虞があるため、金属製の容器を用いて密閉性を確保する必要がある。このため、一般に電解液を用いた場合では、重量が重くなること、密閉工程に煩雑さを伴うこと、形状の自由度が低いこと等の、様々な不都合を抱えている。
【０００５】
一方、固体電解質を用いた場合、固体電解質中に有機溶媒等が含有されていないため、液漏れの心配がなく、液漏れを防止するための密閉工程を簡略化できるとともに、金属製の容器を使用する必要がないため軽量化も可能となる。固体電解質は、高分子とイオン解離の可能な電解質塩とから構成される。固体電解質として、例えば高分子化合物を含有する高分子固体電解質を用いた場合、高分子が優れたフィルム成形性を有するために、形状選択性の自由度に優れた固体電解質電池の作製が可能になる等の利点がある。
【０００６】
しかしながら、例えば正極にリチウム複合酸化物を用い、負極にリチウムやリチウム合金等を用いた場合、負極と固体電解質との界面接合は容易で、負極と固体電解質とが密着するが、正極は、正極活物質のリチウム複合酸化物粒子と導電助剤と結着剤の複合体であるため、正極活物質と固体電解質との界面接合が困難で、密着性が低下するため、界面抵抗が大きくなってしまう。これにより、リチウムイオン二次電池では、正極の電極利用率が低くなるため、電池容量が低下し、負荷特性や充放電サイクル等の電池特性が悪くなる。
【０００７】
そこで、このような問題を解決するために、リチウムイオン二次電池では、固体電解質が軟らかく、接着性を有する固体電解質層と、硬く、短絡を防止することができる固体電解質層との２層構造からなるものがある。このリチウムイオン二次電池では、リチウム複合酸化物等からなる正極側に軟らかく、接着性を有する固体電解質層を形成し、正極と固体電解質との密着性を向上させ、正極と固体電解質との界面抵抗を小さくすることができる。また、このリチウムイオン二次電池では、アルカリ金属等を用いた負極側に硬く、短絡を防止することができる固体電解質層を形成することにより、外部圧力による電極間の短絡を防止することができる。これにより、このリチウムイオン二次電池では、正極と固体電解質との密着状態が良好になる（例えば、特許文献１）。
【０００８】
【特許文献１】特開平１２−２８５９２９号公報
【発明の開示】
【発明が解決しようとする課題】
【０００９】
しかしながら、このような固体電解質電池を含むリチウムイオン二次電池では、充放電サイクル特性を向上させることが可能な炭素材料を負極材料に用いた場合、炭素材料は正極活物質と同様に硬く、短絡を防止することができる固体電解質層との密着性が低く、固体電解質と負極との界面抵抗が大きくなってしまう。炭素材料を用いたリチウムイオン２次電池では、負極の電極利用率が小さくなり、充放電サイクル特性が低下してしまう。また、上述したような固体電解質が２層構造からなる固体電解質電池では、固体電解質と正極及び負極との密着性を向上させるために、負極側にも軟らかく、接着性を有する固体電解質層を形成し、２層とも軟らかく、接着性を有する固体電解質層のみで形成すると、外部圧力等により電極が固体電解質を突き破り、短絡してしまう場合がある。
【００１０】
したがって、本発明は、このような従来の実情に鑑みて提案されたものであり、正極及び負極との密着性が良好でありイオン伝導率の高い固体電解質、リチウムイオン電池及びその製造方法を提供することを目的とする。
【課題を解決するための手段】
【００１１】
上述した目的を達成する本発明に係る固体電解質は、正極及び負極の間に設けられ、３層以上の多層構造からなり、各層のうち最も正極側及び最も負極側に位置する層には、ガラス転移点が低く、且つ架橋可能な官能基を持たず架橋されていない第１の高分子が含有され、各層のうち最も正極側及び最も負極側に位置する層以外の少なくとも１層には、架橋可能な官能基を有し、架橋された第２の高分子が含有されている。
【００１２】
上述した目的を達成する本発明に係るリチウムイオン電池は、リチウムをドープ・脱ドープすることが可能な正極及び負極と、正極と負極との間に設けられる固体電解質とを有し、固体電解質は、３層以上の多層構造からなり、各層のうち最も正極側及び最も負極側に位置する層は、ガラス転移点が低く、且つ架橋可能な官能基を持たず架橋されていない第１の高分子が含有され、各層のうち最も正極側及び最も負極側に位置する層以外の少なくとも１層は、架橋可能な官能基を有し、架橋された第２の高分子が含有されている。
【００１３】
上述した構成からなる本発明では、最も正極側及び最も負極側に位置する層にガラス転移点が低く、且つ架橋可能な官能基を持たず架橋されていない第１の高分子が含有されているため、この層は軟らかく、接着性を有するようになり、正極及び負極との密着性が良好となることから、正極及び負極と固体電解質との界面抵抗が小さくなる。
【００１４】
また、本発明では、最も正極側及び最も負極側に位置する層以外の少なくとも１層に架橋可能な官能基を有し、架橋された第２の高分子が含有されているため、最も正極側及び最も負極側に位置する層よりも硬く、外部圧力等により電極が固体電解質を突き破ることがないため、内部短絡が防止される。したがって、本発明では、電極利用率が大きくなるため、充放電サイクル等の電池特性が良好となる。
【００１５】
また、上述した目的を達成する本発明に係る固体電解質は、正極及び負極の間に設けられ、正極及び負極の電極面に平行して架橋密度の高い高分子が含有されている部分を有し、この架橋密度の高い部分から正極及び負極に向かって低くなるように上記架橋密度が傾斜している。
【００１６】
また、上述した目的を達成する本発明に係るリチウムイオン電池は、リチウムをドープ・脱ドープすることが可能な正極及び負極と、正極と負極との間に設けられる固体電解質とを有し、固体電解質は、正極及び負極の電極面に平行して架橋可能な官能基を有し、高い架橋密度で架橋された高分子が含有されている部分を有し、この架橋密度の高い部分から正極及び負極に向かって低くなるように架橋密度が傾斜している。
【００１７】
上述した構成からなる本発明は、固体電解質が正極及び負極の電極面に平行して架橋密度の高い高分子が含有されている部分を有し、この架橋密度の高い部分から上記正極及び負極に向かって低くなるように架橋密度が傾斜しているため、内部短絡を防止することができる程度の硬さを有し、且つ最も正極及び負極の部分は軟らかく、粘着性を有している。これにより、本発明では、内部短絡が防止されていると共に、正極及び負極と固体電解質との密着性が上がり、電極利用率が大きくなるため、充放電サイクル等の電池特性が良好となる。
【００１８】
また、上述した目的を達成する本発明に係るリチウムイオン電池の製造方法は、リチウムをドープ・脱ドープすることが可能な正極及び負極と、正極と負極との間に設けられる固体電解質とを有するリチウムイオン電池を、正極上及び負極上に、ガラス転移点が低く、且つ架橋可能な官能基を持たず、架橋されていない高分子が含有されている第１の高分子層を形成し、正極と負極との間に第１の高分子層と対向するように設けられ、架橋可能な官能基を有し、架橋された高分子が含有された第２の高分子層を形成し、正極及び負極のそれぞれに形成された第１の高分子層と第２の高分子層とを対向させて密着することで形成する。
【００１９】
上述した構成からなるリチウムイオン電池の製造方法は、正極及び負極側にガラス転移点が低く、且つ架橋可能な官能基を持たず、架橋されていない高分子が含有されている第１の高分子層を形成することによって、この第１の高分子層が軟らかく、接着性を有するようになり、正極及び負極との密着性が高くなることから、正極及び負極と固体電解質との界面抵抗を小さくすることができる。
【００２０】
また、このリチウムイオン電池の製造方法では、正極と負極との間に架橋可能な官能基を有し、架橋された高分子が含有された第２の高分子層を設けることによって、第１の高分子層よりも硬く、外部圧力等により電極が固体電解質を突き破ることがないため、内部短絡が防止される。したがって、このリチウムイオン電池の製造方法では、正極及び負極の電極利用率が大きくなるため、充放電サイクル等の電池特性が良好なリチウムイオン電池が得られる。
【発明の効果】
【００２１】
本発明では、正極及び負極と接する固体電解質が軟らかく、接着性を有するため、正極及び負極との密着性が良好となり、正極及び負極と固体電解質との界面抵抗が小さくなることから、正極及び負極の電極利用率が大きくなって、充放電サイクル等の電池特性が良好となる。
【００２２】
また、本発明では、固体電解質中で少なくとも外部圧力等により電極が固体電解質を突き破らない硬さに形成された部分を有することにより、内部短絡が防止され安全性が維持されている。
【発明を実施するための最良の形態】
【００２３】
以下、本発明の実施の形態について図面を参照して詳細に説明する。本発明を適用したリチウムイオン電池として、充放電が可能な二次電池（以下、リチウムイオン二次電池１と記す。）を図１及び図２を用いて説明する。リチウムイオン二次電池１は、リチウムイオンのドープ・脱ドープが行われる電池素子２と、この電池素子２が収納される外装フィルム３とを備える。
【００２４】
電池素子２は、リチウムイオンをドープ・脱ドープすることが可能な正極４及び負極５と、この正極４と負極５との間に設けられる固体電解質６とを有する。
【００２５】
正極４は、正極集電体４ａ上にリチウムイオンをドープ・脱ドープすることが可能な正極活物質層４ｂが形成されてなる。
【００２６】
正極集電体４ａには、アルミニウム箔、ニッケル箔、ステンレス箔等の金属箔が使用される。これらの金属箔は、多孔性金属箔とすることが好ましい。金属箔を多孔性金属箔とすることで、正極活物質層４ｂとの接着強度を高めることができる。このような多孔性金属箔としては、パンチングメタルやエキスパンドメタルの他、エッチング処理によって多数の開口部を形成した金属箔等を用いることができる。正極集電体４ａには、一端を延長して、形成した正極リード接続部４ｃに正極リード７が超音波溶接される。この正極リード７は、アルミ箔等の金属箔によって形成される。
【００２７】
正極活物質層４ｂを構成する正極活物質は、軽金属イオンをドープ・脱ドープすることが可能な材料であれば特に限定されることはなく、例えば金属酸化物、金属硫化物又は特定の高分子を用いることができる。具体的に、正極活物質としては、リチウムを含有する金属酸化物のＬｉｘＭＯ２（式中Ｍは１種以上の遷移金属を表し、ｘは電池の充放電状態によって異なり、通常０．０５以上、１．１０以下である。）やＬｉＮｉｐＭ１ｑＭ２ｒＭＯ２（式中Ｍは１種以上の遷移金属を表し、式中Ｍ１、Ｍ２はＡｌ、Ｍｎ、Ｆｅ、Ｃｏ、Ｎｉ、Ｃｒ、Ｔｉ及びＺｎからなる群より選ばれた少なくとも１種の元素、又はＰ、Ｂ等の非金属元素でも良い。そして、ｐ、ｑ、ｒはｐ＋ｑ＋ｒ＝１の条件を満たす。）を用いることもできる。このリチウム複合酸化物を構成する遷移金属Ｍとしては、Ｃｏ、Ｎｉ、Ｍｎ等が好ましい。特に高電圧、高エネルギー密度が得られ、サイクル特性にも優れることから、リチウム・コバルト複合酸化物やリチウム・ニッケル複合酸化物を用いることが好ましい。このようなリチウム・コバルト複合酸化物やリチウム・ニッケル複合酸化物の具体例としてはＬｉＣｏＯ２、ＬｉＮｉＯ２、ＬｉＮｉｙＣｏ１−ｙＯ２（式中、０＜ｙ＜１である。）、ＬｉＭｎ２Ｏ４等を挙げることができる。また、正極活物質としては、例えばＴｉＳ２、ＭｏＳ２、ＮｂＳｅ２、Ｖ２Ｏ５等のリチウムを含有しない金属酸化物あるいは硫化物を使用することもできる。また、正極活物質層４ｂには、これらの正極活物質の複数種をあわせて使用しても良い。
【００２８】
正極４に用いられる結着剤としては、例えば、ポリフッ化ビニリデン（ＰＶｄＦ）やポリテトラフルオロエチレン（ＰＴＦＥ）を用いることができる。正極４に用いられる導電剤としては、例えば、グラファイト等を用いることができる。
【００２９】
負極５は、負極集電体５ａ上にリチウムイオンをドープ・脱ドープすることを可能とする負極活物質層５ｂが形成されている。
【００３０】
負極集電体５ａには、銅箔、ニッケル箔、ステンレス箔等の金属箔が使用される。これらの金属箔は、多孔性金属箔とすることが好ましい。金属箔を多孔性金属箔とすることで、負極活物質層５ｂとの接着強度を高めることができる。このような多孔性金属箔としては、パンチングメタルやエキスパンドメタルの他、エッチング処理によって多数の開口部を形成した金属箔等を用いることができる。負極集電体５ａには、一端を延長して、形成した負極リード接続部５ｃに負極リード８が超音波溶接される。この負極リード８は、ニッケル箔等の金属箔によって形成される。
【００３１】
負極活物質層５ｂを構成する負極活物質は、リチウムイオンをドープ・脱ドープ可能な材料であれば、特に限定されるものではない。負極活物質層５ｂは、負極活物質と、必要に応じて結着剤と導電剤とを有する。負極活物質には、例えば、充放電反応に伴いリチウム等のアルカリ金属をドープ・脱ドープする材料を用いることができる。具体的には、ポリアセチレン、ポリピロール等の導電性ポリマ、熱分解炭素類、コークス類、カーボンブラック、ガラス状炭素、有機高分子材料焼成体、炭素繊維等の炭素材料を用いることができる。有機高分子化合物焼成体とは、フェノール樹脂、フラン樹脂等の有機高分子材料を、不活性ガス中、あるいは真空中において５００℃以上の適当な温度で焼成したものをいう。コークス類には、石油コークス、ピッチコークス等がある。カーボンブラックには、アセチレンブラック等がある。このような炭素材料は、単位体積あたりのエネルギー密度が大きいという特性から、負極活物質として大変有効である。また、負極活物質として、リチウム、ナトリウム等のアルカリ金属やそれらを含有する合金を用いてもよい。
【００３２】
負極５に用いる結着剤としては、例えば、ポリフッ化ビニリデン（ＰＶｄＦ）やポリテトラフルオロエチレン（ＰＴＦＥ）、スチレンブタジエン共重合体を用いることができる。
【００３３】
固体電解質６は、３層構造からなり、正極４及び負極５に接する位置にそれぞれ設けられ、ガラス転移点が低く、架橋可能な官能基を持たない第１の高分子が含有された第１の高分子層１０と、各電極に接する位置にそれぞれ設けられた第１の高分子層１０の間に設けられ、架橋可能な官能基を有する第２の高分子が含有された第２の高分子層１１とからなる。
【００３４】
第１の高分子層１０は、ガラス転移点が低く、架橋可能な官能基を持たない第１の高分子が含有された第１の高分子と、この第１の高分子に可溶性を有する電解質塩とからなる。第１の高分子としては、例えば数平均分子量が１０万以上からなり、示差走査熱量計で測定したガラス転移点が−６０℃以下等の物性を有する。具体的に、第１の高分子としては、特に主鎖構造が下記式（１）に示す構造である構成単位と、下記式（２）に示す構造である構成単位とを含むランダム共重合体が好ましい。
【００３５】
【化１】
2008091343.tif 000003
【００３６】
ただし、式（１）中においてＲ１は、炭素数１〜１２のアルキル基、炭素数２〜８のアルケニル基、炭素数３〜８のシクロアルキル基、炭素数６〜１４のアリール基、炭素数７〜１２のアラルキル基及びテトラヒドロピラニル基からなる群より選ばれた基であり、化学式中において異なるＲ１を有する構成単位が同一のポリマ鎖に存在していても良い。また、ｎは、１〜１２の整数である。
【００３７】
【化２】
2008091343.tif 000004
【００３８】
ただし、式（２）中においてＲ２は、水素原子、アルキル基、アルケニル基、シクロアルキル基、アリール基、及びアリル基からなる群より選ばれた原子又は基であり、化学式中において異なるＲ２を有する構成単位が同一のポリマ鎖に存在していても良い。また、アルキル基、アルケニル基、シクロアルキル基、アリール基、及びアリル基は、置換基を有していても良い。
【００３９】
第１の高分子の数平均分子量が１０万以上では、高分子の数平均分子量を１０万以上とすることにより第１の高分子層１０は、架橋可能な官能基が含有されていなくても、高分子鎖の絡み合いだけで固体化することができるからである。また、第１の高分子のガラス転移点を−６０度以下では、第１の高分子のガラス転移点を−６０度以下とすることにより第１の高分子層１０は、広い温度範囲にわたり、柔軟な状態を保ち、且つ高イオン導電性を示すからである。
【００４０】
電解質塩としては、電解質塩自体が第１の高分子層１０に含有されている高分子に溶解して、イオン導電性を示すものであれば、特に限定されるものではない。例えば、六フッ化リン酸リチウム（ＬｉＰＦ６）、過塩素酸リチウム（ＬｉＣｌＯ４）、六フッ化ヒ素リチウム（ＬｉＡｓＦ６）、四フッ化ホウ酸リチウム（ＬｉＢＦ４）トリフルオロメタンスルホン酸リチウム（ＬｉＣＦ３ＳＯ３）、ビストリフルオロメチルスルホニルイミドリチウム［ＬｉＮ（ＣＦ３ＳＯ２）２］等を用いることができる。また、これらのリチウム塩の他に、ナトリウム等の他のアルカリ金属塩も電解質塩として用いることができる。
【００４１】
そして、電解質塩とランダム共重合体の配合割合は、電解質塩のモル数をＡ、エチレンオキシド単位の総モル数をＢとしたとき、Ａ／Ｂの値が０．０００１以上５以下であることが好ましい。Ａ／Ｂの値を０．０００１以上としたのは、０．０００１未満の場合、固体電解質６の導電率が低く、電池として機能しないからである。Ａ／Ｂの値を５以下としたのは、５よりも大きい場合、高分子に対する電解質塩の配合比率が大きすぎ、固体電解質６が硬くなり、導電率が低く、電池として機能しないからである。
【００４２】
以上により構成された第１の高分子層１０は、数平均分子量を高分子量で、示差走査熱量計で測定したガラス転移点が低い第１の高分子からなることより、軟らかく、接着性を有する。この第１の高分子層１０は、正極４及び負極５に接して設けられることによって、その軟らかく、接着性を有する特性により、正極４側に設けられた第１の高分子層１０は正極４と接する表面が正極活物質層４ｂの形状に沿って撓み、負極５側に設けられた第１の高分子層１０と接する表面が負極活物質層５ｂの形状に沿って撓むようになる。これにより、第１の高分子層１０は、正極活物質層４ｂ及び負極活物質層５ｂとの密着性が高く、界面抵抗を小さくすることができるため、正極４及び負極５の電極利用率を大きくすることができる。また、この第１の高分子層１０によれば、軟らかい特性を有するため、正極４の正極活物質層４ｂ及び負極５の負極活物質層５ｂに沿って形成することが容易であり、電子素子２の作製等が簡略される。
【００４３】
第２の高分子層１１は、架橋可能な官能基を有し、架橋された第２の高分子と、この第２の高分子に可溶性を有する電解質塩とからなる。具体的に、第２の高分子としては、下記化３に示す構造からなる高分子である。この架橋可能な高分子と、下記化４に示す構造からなる高分子とを共重合させて、式（２）に示す高分子と式（１）に示す高分子とを含むランダム共重合体が好ましい。
【００４４】
【化３】
2008091343.tif 000005
【００４５】
ただし、式（２）中においてＲ２は、水素原子、アルキル基、アルケニル基、シクロアルキル基、アリール基、及びアリル基からなる群より選ばれた原子又は基であり、化学式中において異なるＲ２を有する構成単位が同一のポリマ鎖に存在していても良い。また、アルキル基、アルケニル基、シクロアルキル基、アリール基、及びアリル基は、置換基を有していても良い。
【００４６】
【化４】
2008091343.tif 000006
【００４７】
ただし、式（１）中においてＲ１は、炭素数１〜１２のアルキル基、炭素数２〜８のアルケニル基、炭素数３〜８のシクロアルキル基、炭素数６〜１４のアリール基、炭素数７〜１２のアラルキル基及びテトラヒドロピラニル基からなる群より選ばれた基であり、ｎは、１〜１２の整数である。
【００４８】
第２の高分子層１１の電解質塩としては、該ランダム共重合体に可溶な電解質塩とにより構成されることが好ましく、上述した第１の高分子層１０に用いられる電解質塩と同様のものを用いる。
【００４９】
上述した構成からなる第２の高分子層１１は、第１の高分子層１０よりも硬く、外部圧力等によって正極４及び負極５が固体電解質６を突き破ることがないため、内部短絡を防止することができる。また、第２の高分子層１１は、その硬い特性により、フィルム状に成形することが可能であり、均一な厚みで形成することができる。また、第２の高分子層１１は、硬い特性を有することから、電池素子２の安定性を図ることができる。
【００５０】
したがって、固体電解質６では、軟らかく、接着性を有する第１の高分子層１０を正極４及び負極５と接する位置に設け、この第１の高分子層１０間に硬い特性を有する第２の高分子層１１を設けることによって、正極４及び負極５との接着性が良好となり、外部圧力等による内部短絡を防止することができる。また、この固体電解質６では、第２の高分子層１１を第１の高分子層１０で挟み込むことによって、第２の高分子層１１と第１の高分子層１０との密着性が向上し、第２の高分子層１１と第１の高分子層１０との界面抵抗を小さくすることができる。
【００５１】
以上のように構成されたリチウムイオン二次電池１では、正極４及び負極５との間に設けられる固体電解質６が軟らかく、接着性を有する第１の高分子層１０と、硬い特性を有する第２の高分子層１１とからなり、正極４及び負極５と接する位置にそれぞれ第１の高分子層１０を配置することにより、正極活物質層４ｂ及び負極活物質層５ｂと固体電解質６との密着性が高く、正極活物質層４ｂ及び負極活物質層５ｂと固体電解質６との界面抵抗が小さくなる。また、リチウムイオン二次電池１では、正極及び負極と接する位置に設けられた第１の高分子層１０間に第２の高分子層１１を設けることにより、電極が固体電解質６を突き破って内部短絡してしまうことが防止され、安全性が維持される。これにより、リチウムイオン二次電池１では、負荷特性が低下し、且つ充放電サイクル等の電池特性が良好となる。なお、リチウムイオン二次電池１では、固体電解質６に多孔質フィルムや不繊布を用いていないため、リチウムイオンの伝導率が低下することがない。
【００５２】
上述したリチウムイオン二次電池１は、次のように製造される。先ず、正極集電体４ａの一方の面に正極活物質層４ｂを形成し、正極４を作製する。具体的には、正極４は、正極活物質と結着剤とを混合した正極合剤を、正極集電体４ａとなる例えばアルミニウム箔等の金属箔の正極リード接続部４ｃ部分を除いた片面に均一に塗布し、乾燥することにより、正極集電体４ａ上に正極活物質層４ｂが形成されて作製される。正極合剤の結着剤としては、公知の結着剤を用いることができるほか、正極合剤に公知の添加剤等を添加することができる。また、キャスト塗布、焼結等の手法を用いて正極活物質層４ｂを形成することもできる。
【００５３】
次に、負極集電体５ａの一方の面に負極活物質層５ｂを形成し、負極５を作製する。具体的に、負極５は、負極活物質と結着剤とを混合した負極合剤を、負極集電体５ａとなる例えば銅箔等の金属箔の負極リード接続部５ｃ部分を除いた片面に均一に塗布し、乾燥することにより、負極集電体５ａ上に負極活物質層５ｂが形成されて作製される。負極合剤の結着剤としては、公知の結着剤を用いることができるほか、負極合剤に公知の添加剤等を添加することができる。また、キャスト塗布、焼結等の手法を用いて負極活物質層５ｂを形成することもできる。
【００５４】
次に、正極４の正極活物質層４ｂ上及び負極５の負極活物質層５ｂ上のそれぞれに固体電解質６の第１の高分子層１０を形成する。具体的に、第１の高分子層１０の形成は、先ず、第１の高分子層１０を構成するランダム共重合体と電解質塩とを溶媒中に溶解させて電解質溶液を調整する。次に、この調整した電解質溶液を正極活物質層４ｂ及び負極活物質層５ｂ上にキャスト法等により均一に塗布する。次に、電解質溶液を正極活物質層４ｂ及び負極活物質層５ｂ中に含浸させた後に、溶媒を除去して正極活物質層４ｂ及び負極活物質層５ｂ上に第１の高分子層１０を形成する。
【００５５】
次に、第１の高分子層１０間に設けられる第２の高分子層１１を作製する。具体的に、第２の高分子１１の形成は、先ず、第２の高分子層１１を構成するランダム共重合体と電解質塩とを溶媒中に溶解させて、電解質溶液を調整する。次に、この電解質溶液を例えばテフロン（登録商標）板等に、キャスト法を用いて均一に塗布した後、溶媒を除去し、紫外線等を照射してラジカル重合させ、固化させて形成する。
【００５６】
次に、この電池素子２の正極集電体４ａの一端が延長されて形成された正極リード接続部４ｃに正極リード７を超音波溶接し、負極集電体５ａの一端が延長されて形成された負極リード接続部５ｃに負極リード８を超音波溶接する。
【００５７】
次に、以上のように作製した第１の高分子１０が形成された正極４及び負極５と第２の高分子層１１とを、正極活物質層４ｂ及び負極活物質層５ｂのそれぞれに形成された第１の高分子層１０と第２の高分子層１１とを対向させて、第２の高分子層１１が第１の高分子層１０間に介在されるように正極４と負極５とを積層して固体電解質６を形成する。これにより、正極４と負極５との間に３層構造からなる固体電解質６が形成された電池素子２が作製される。
【００５８】
次に、電池素子２の正極リード７と負極リード８とを外部に導出するように、二つ折りにした外装フィルム３で電池素子２を包み、外装フィルム３を減圧密閉することによりリチウムイオン二次電池１を形成する。なお、正極リード７及び負極リード８には、この外装フィルム３と接する部分に、正極リード７及び負極リード８と外装フィルム３との密着性を向上するためのシーラント１５を設置する。
【００５９】
上述した方法により作製したリチウムイオン二次電池１では、正極４の正極活物質層４ｂ及び負極５の負極活物質層５ｂ上に軟らかく、接着性を有する第１の高分子層１０を形成することによって、正極活物質層４ｂ及び負極活物質層５ｂにランダム共重合体と電解質塩が染み込み、且つ正極活物質層４ｂ及び負極活物質層５ｂとの密着性が高く、界面抵抗が小さくなる。
【００６０】
また、このリチウムイオン二次電池１の製造方法では、正極４の正極活物質層４ａ及び負極５の負極活物質層５ｂ上に形成された第１の高分子層１０間に第２の高分子層１１を設けて電池素子２を作製することにより、第２の高分子層１１が硬い特性を有するため、外圧等により正極４及び負極５が固体電解質６を突き破り、電極間で短絡してしまうことが防止される。これにより、リチウムイオン二次電池１の製造方法では、正極４及び負極５の電極利用率が大きくなるため、充放電サイクル等の電池特性を良好であり、安全性が維持されたリチウムイオン二次電池１を得ることができる。
【００６１】
なお、上述した本実施の形態に係るリチウムイオン二次電池１では、例えば円筒型や角形型等種々の形状に適用しても同様の効果が得られる。そして、リチウムイオン電池は、一次電池にも適用可能である。
【実施例】
【００６２】
以下、本発明の好適な実施例を実験結果に基づいて説明する。なお、以下では、固体電解質層の条件を変えることにより、実施例１及び比較例１〜比較例２の３種類の測定用のリチウムイオン二次電池を作製し、電池特性を評価した。
【００６３】
実施例１
正極を次のようにして作製した。先ず、正極活物質として、リチウム複合酸化物ＬｉＣｏＯ２を９１重量部と、導電剤として黒鉛を６重量部と、結着剤としてポリフッ化ビニリデンを３重量部とを混合して正極合剤とし、溶剤である１−メチル−２−ピロリドンに分散させてスラリー状の正極塗液を作製した。
【００６４】
次に、得られた正極塗液を塗布密度１．４１mg/cm2となるように正極集電体である長方形のアルミニウム箔に塗布して、１１０℃で乾燥させた後に、ロールプレス機で圧縮形成して、正極集電体上に正極活物質層が積層された正極を作製した。次に、リチウム箔を長方形に切り出し正極リードを作製し、この正極リードを正極集電体に圧着した。
【００６５】
次に、負極を作製した。先ず、負極活物質として、平均粒径が３μmのグラファイトを９０重量部と、結着剤としてポリフッ化ビニリデン（ＰＶｄＦ）を１０重量部とを混合して負極合剤とし、溶剤である１−メチル−２−ピロリドンに分散させてスラリー状の負極塗液を作製した。
【００６６】
次に、得られた負極塗液を塗布密度０．６mg/cm2となるように負極集電体である長方形の銅箔に塗布して、１１０℃で乾燥させた後に、ロールプレス機で圧縮形成して、負極集電体上に負極活物質層を積層した負極を作製した。次に、リチウム箔を長方形に切り出し負極リードを作製し、この負極リードを負極集電体に圧着した。
【００６７】
次に、固体電解質を構成する第１の高分子層を次のようにして正極及び負極上に作製した。先ず、主鎖構造が下記式（３）に示す構造である構成単位２５モル％と下記式（４）に示す構造である構成単位７５モル％とからなり、数平均分子量が１００万であり、且つ示差走査熱量計測定によるガラス転移点が−６０℃である固体状のランダム共重合体と、電解質塩とランダム共重合体の配合比率が、電解質塩のモル数をＡ、エチレンオキシド単位の総モル数をＢとしたとき、Ａ／Ｂの値が０．０６になるように秤量した四フッ化ホウ酸リチウム（ＬｉＢＦ４）を、溶媒のアセトニトリルに溶かし込んだ溶液を正極の正極活物質層上にキャスト法等により均一に塗布した。その後、真空乾燥して溶媒のアセトニトリルを除去し、正極上に厚さ１０μmの第１の高分子層を作製した。同様にして、負極上に第１の高分子層を作製した。
【００６８】
【化５】
2008091343.tif 000007
【００６９】
【化６】
2008091343.tif 000008
【００７０】
次に、第１の高分子層間の配置する第２の高分子層を次のようにして作製した。先ず、主鎖構造が上記式（３）に示す構造である構成単位２０．６モル％と、上記式（４）に示す構造である構成単位７７．５モル％と、下記式（５）に示す構造である構成単位１．９モル％とからなり、数平均分子量が１００万の固体状のランダム共重合体を、リチウム電解質塩とランダム共重合体の配合比率が、リチウム電解質塩のモル数をＡ、エチレンオキシド単位の総モル数をＢとしたとき、Ａ／Ｂの値が０．０６になるように秤量した四フッ化ホウ酸リチウム（ＬｉＢＦ４）を、溶媒のアセトニトリルに溶かし込んだ溶液に光増感剤を溶解させ、調整した。この溶液を平滑なテフロン（登録商標）板に均一に塗布し、真空乾燥によりアセトニトリルを除去して、紫外線を照射してラジカル重合させ固化させることで厚さ５０μmの第２の高分子層を作製した。
【００７１】
【化７】
2008091343.tif 000009
【００７２】
次に、電池素子を次のようにして作製した。正極上及び負極上のそれぞれに形成された第１の高分子層を第２の高分子層に対向させて、圧着することにより、電池素子を形成した。
【００７３】
次に、作製した電池素子を正極リード及び負極リードを導出させて、外装フィルムに減圧密閉して収納し、リチウムイオン二次電池を作製した。
【００７４】
比較例１
電池素子を作製する際に、正極及び負極上に第１の高分子層を形成せず、正極と負極との間に厚さ５０μmの第２の高分子層のみを形成した。この電池素子を用いたこと以外は、実施例１と同様にリチウムイオン二次電池を作製した。
【００７５】
比較例２
電池素子を作製する際に、正極上及び負極上のそれぞれに厚さ３５μmの第１の高分子層を形成し、互いの第１の高分子層を対向させて形成した。この電池素子を用いたこと以外は、実施例１と同様にリチウムイオン二次電池を作製した。
【００７６】
以上のようにして作製した実施例１、比較例１及び比較例２のリチウムイオン二次電池に対して、充放電試験を行った。
【００７７】
具体的には、５０℃の雰囲気中で０．１Ｃの充電電流値で定電流定電圧充電を上限４．２Ｖの定電圧で、充電電流値０．００５Ｃに絞られるまで充電し、次に、０．１Ｃの放電電流離で低電流放電を終止電圧３．０Ｖまで行い、初回放電容量を測定した。以下に、実施例１、比較例１及び比較例２の初回放電容量の測定結果を下記の表１に示す。
【００７８】
【表１】
2008091343.tif 000010
【００７９】
表１に示す結果より、固体電解質が正極上及び負極上に設けられた第１の高分子層と、この第１の高分子層間に設けられた第２の高分子層とから構成され、３層構造からなる実施例１のリチウムイオン二次電池では、初回放電容量が０．２mAh／gとなり、固体電解質層が第１の高分子層又は第２の高分子層のみからなる比較例１及び比較例２のリチウムイオン二次電池と比べて高い初回放電容量が得られた。
【００８０】
比較例１では、固体電解質が第２の高分子層のみから構成されているため、固体電解質と正極及び負極との密着性が低く、固体電解質と正極及び負極との界面抵抗が大きくなり、初回放電容量が０．０７mAh／gであった。
【００８１】
比較例２では、固体電解質が第１の高分子層のみから構成されており、電池素子の作製中や充放電の評価中に電極が柔らかい特性を有する第１の高分子層を突き破り、正極と負極とが接触し短絡してしまった。
【００８２】
これらの比較例に対して、実施例１では、固体電解質が軟らかく、接着性を有する第１の高分子層と、硬く特性有する第２の高分子層とからなり、正極及び負極と接する位置に第１の高分子層が設けられているため、正極と負極との密着性が上がり、界面抵抗が低くなり、電池特性が向上した。また、実施例１では、第１の高分子層間に硬い特性を有する第２の高分子層が設けられているため、電極が第１の高分子層を突き破って場合でも、電極間の短絡が防止された。したがって、実施例１では、正極及び負極の電極利用率の向上が図られ、初回放電容量が良好となった。
【００８３】
以上のことにより、リチウムイオン二次電池では、正極と負極との間に設けられる固体電解質を、軟らかく接着性を有する第１の高分子層と、硬い特性を有する第２の高分子層とから構成し、正極及び負極と接する位置に第１の高分子層を配置し、この第１の高分子層間に第２の高分子を設けることによって、正極及び負極と固体電解質との界面抵抗を小さくすることができ、正極及び負極の電極利用率が良好となる。また、リチウムイオン二次電池では、正極及び負極と接する位置に軟らかく接着性を有する第１の高分子層を配置した場合であっても、この第１の高分子層間に硬い特性を有する第２の高分子層を設けることによって、電極間の短絡を防止され、安全も維持されている。したがって、リチウムイオン二次電池では、負荷特性が低下し、充放電サイクル等の電池特性が良好となる。
【図面の簡単な説明】
【００８４】
【図１】本発明を適用したリチウムイオン二次電池の構成を示す透視平面図である。
【図２】図１中に示す線分Ａ１−Ａ２による断面図である。
【符号の説明】
【００８５】
１ リチウムイオン二次電池、２ 電池素子、３ 外装フィルム、４ 正極、４ａ 正極集電体、４ｂ 正極活物質層、５ 負極、５ａ 負極集電体、６ 固体電解質、１０ 第１の高分子層、１１ 第２の高分子層
【図１】
2008091343.tif 000015
【図２】
2008091343.tif 000016